(57)【要約】【課題】色素としてスクアリリウム系化合物を含有するアクリル系粘着剤組成物であって、耐熱性に優れ、ディスプレイ用フィルターを構成する粘着剤層等に用いた場合、長期間の使用においても優れた色再現性を維持し得るアクリル系粘着剤組成物を提供する。【解決手段】（Ａ）アクリル系樹脂及び（Ｂ）色素を含有するアクリル系粘着剤組成物であって、（Ａ）アクリル系樹脂の重量平均分子量が８０万以上であり、（Ｂ）色素がスクアリリウム系化合物であるアクリル系粘着剤組成物。分子量の大きい（Ａ）アクリル系樹脂は耐熱性に優れ、樹脂中に分子間会合体状態で存在するスクアリリウム系化合物を安定に維持し、吸収極大の吸収強度の低下を抑制することができる。【選択図】なし【特許請求の範囲】
【請求項１】
（Ａ）アクリル系樹脂及び（Ｂ）色素を含有するアクリル系粘着剤組成物であって、（Ａ）アクリル系樹脂の重量平均分子量が８０万以上であり、（Ｂ）色素がスクアリリウム系化合物であることを特徴とするアクリル系粘着剤組成物。
【請求項２】
前記（Ａ）アクリル系樹脂のガラス転移温度が０℃以下である、請求項１に記載のアクリル系粘着剤組成物。
【請求項３】
請求項１又は２に記載のアクリル系粘着剤組成物にて形成された粘着剤層。
【請求項４】
請求項３に記載の粘着剤層を有するディスプレイ用フィルター。
【請求項５】
請求項４に記載のディスプレイ用フィルターを備えるディスプレイ。
【発明の詳細な説明】
【技術分野】
【０００１】
本発明は、アクリル系粘着剤組成物、粘着剤層、ディスプレイ用フィルター、及びディスプレイに関する。詳しくは、耐熱性に優れ、長期間の使用においても色再現性に優れたディスプレイ用フィルター及びディスプレイを提供し得るアクリル系粘着剤組成物及び粘着剤層と、これを用いたディスプレイ用フィルター及びディスプレイに関する。
【背景技術】
【０００２】
近年、ディスプレイ装置の光源として、白色ＬＥＤや白色ＯＬＥＤが用いられることが多くなっている。白色ＬＥＤの発光方式にはいくつかの種類があり、Ｒ（赤）、Ｇ（緑）、Ｂ（青）のそれぞれの光を発するＬＥＤを並べて白色光を得る方式のものや、青色ＬＥＤからの青色発光と黄色蛍光体からの黄色発光の組み合わせや、青色ＬＥＤからの青色発光、緑色蛍光体からの緑色発光及び赤色蛍光体からの赤色発光の組み合わせにより白色光を得る方式のものがある。白色ＯＬＥＤの発光方式にもいくつかの種類があり、赤色、緑色、青色のそれぞれの光を発する層を積層させたものや、青色、黄色のそれぞれの光を発する層を積層させたものがある。
【０００３】
得られた白色光のスペクトルには５９０ｎｍ付近の領域にオレンジ色を示す光が含まれており、この領域の光の発光強度が高いと色純度が低下することが知られている。
【０００４】
このような点を改良するために、例えば特許文献１には、５７０〜６００ｎｍ付近の波長域に吸収極大を有するテトラアザポルフィリン化合物を含有させた色純度改善フィルターが開示されている。
【先行技術文献】
【特許文献】
【０００５】
【特許文献１】特開２０１６−１１３４８号公報
【発明の概要】
【発明が解決しようとする課題】
【０００６】
本発明者らが検討したところ、特許文献１に記載されているテトラアザポルフィリン化合物は波長５７０〜６２０ｎｍ付近に吸収極大を１つ有するものの、その極大吸収波長よりも短波長側に副吸収があるために、色再現性（色純度）や明るさを低下させたりする問題があった。
【０００７】
この問題に鑑み、本発明者らは極大吸収波長よりも短波長側に副吸収がないスクアリリウム系化合物を用いることを着想し、ディスプレイ用フィルターへの適用について鋭意検討を重ねた結果、フィルターを構成する粘着剤層にスクアリリウム系化合物を含有させた場合、粘着剤層に用いるアクリル系粘着剤組成物の種類によっては耐熱性が不足し、長期間の使用において優れた色再現性を維持することが困難であることを見出した。
【０００８】
そこで本発明は、色素としてスクアリリウム系化合物を含有するアクリル系粘着剤組成物であって、耐熱性に優れたアクリル系粘着剤組成物と、このアクリル系粘着剤組成物を用いた粘着剤層、ディスプレイ用フィルター及びディスプレイを提供することを目的とする。
【課題を解決するための手段】
【０００９】
本発明者らは上記課題を解決するために鋭意検討を重ねた結果、高分子量のアクリル系樹脂を使用することによって上記課題を解決できることを見出し、本発明を完成するに至った。すなわち、本発明は以下を要旨とする。
【００１０】
［１］  （Ａ）アクリル系樹脂及び（Ｂ）色素を含有するアクリル系粘着剤組成物であって、（Ａ）アクリル系樹脂の重量平均分子量が８０万以上であり、（Ｂ）色素がスクアリリウム系化合物であることを特徴とするアクリル系粘着剤組成物。
［２］  前記（Ａ）アクリル系樹脂のガラス転移温度が０℃以下である、［１］に記載のアクリル系粘着剤組成物。
【００１１】
［３］  ［１］又は［２］に記載のアクリル系粘着剤組成物にて形成された粘着剤層。
［４］  ［３］に記載の粘着剤層を有するディスプレイ用フィルター。
［５］  ［４］に記載のディスプレイ用フィルターを備えるディスプレイ。
【発明の効果】
【００１２】
本発明によれば、色素としてスクアリリウム系化合物を含有するアクリル系粘着剤組成物であって、耐熱性に優れたアクリル系粘着剤組成物を提供することができる。
【発明を実施するための形態】
【００１３】
以下に、本発明を詳細に説明する。
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。また、アクリル系樹脂とは、少なくとも１種の（メタ）アクリレート系モノマーを含む重合成分を重合して得られる樹脂である。
また、本発明において「全固形分」とは、アクリル系粘着剤組成物に含まれる、溶剤以外の全成分を意味する。
【００１４】
本発明のアクリル系粘着剤組成物は、重量平均分子量８０万以上の（Ａ）アクリル系樹脂と、スクアリリウム系化合物である（Ｂ）色素を必須成分として含有する。
【００１５】
＜メカニズム＞
本発明において、重量平均分子量８０万以上の高分子量の（Ａ）アクリル系樹脂を用いることで、（Ｂ）色素としてスクアリリウム系化合物を含有するアクリル系粘着剤組成物の耐熱性が良好となり、色再現性を長期に亘り維持できるメカニズムは以下のように考えられる。
【００１６】
アクリル系粘着剤組成物において、スクアリリウム系化合物は分子間会合体状態で樹脂中に存在していると考えられる。スクアリリウム系化合物は分子間会合体として存在して初めて高吸収極大を示し、この分子間会合が崩れると吸収極大の吸収強度が小さくなると考えられる。
アクリル系粘着剤組成物に含まれるアクリル系樹脂の重量平均分子量が８０万未満であると、該樹脂の熱運動が激しいため、ディスプレイ用フィルター等への適用のために高温処理を行ったり、使用中に高温環境下に晒されたりすると、マトリクスを構成するアクリル系樹脂の熱運動でアクリル系樹脂中に存在するスクアリリウム系化合物の分子間会合が崩される上に、スクアリリウム系化合物自体も不安定化されてスクアリン酸への分解反応も起こり、これらの要因が重なってスクアリリウム系化合物本来の吸収極大の吸収強度が低下するため、耐熱性が十分なディスプレイ用フィルターを得ることが困難になると考えられる。
これに対して（Ａ）アクリル系樹脂の重量平均分子量が８０万以上であると、高温処理や高温環境下でも該樹脂の分子運動が緩やかであり、アクリル系樹脂中に存在するスクアリリウム系化合物の分子間会合状態を維持しやすく、吸収極大の吸収強度の低下が抑制される結果、耐熱性が十分なディスプレイ用フィルターを得ることができ、色再現性を長期に亘り維持できるようになると考えられる。
【００１７】
＜（Ａ）アクリル系樹脂＞
本発明で用いられる（Ａ）アクリル系樹脂としては、例えば、（メタ）アクリル酸アルキルエステル系モノマー（ａ１）を重合成分として重合したものが挙げられ、好ましくはさらに、官能基含有モノマー（ａ２）を重合成分として含有するものである。また、本発明で用いられる（Ａ）アクリル系樹脂は、必要に応じて、その他の共重合可能なエチレン性不飽和モノマー（ａ３）を重合成分として含有してもよい。
【００１８】
上記の（メタ）アクリル酸アルキルエステル系モノマー（ａ１）としては、汎用性や粘着物性の観点から例えば、アルキル基の炭素数が通常１以上であり、また通常２０以下、好ましくは１８以下、より好ましくは１２以下、さらに好ましくは８以下のものが挙げられる。具体的には、メチル（メタ）アクリレート、エチル（メタ）アクリレート、ｎ−ブチル（メタ）アクリレート、ｉｓｏ−ブチル（メタ）アクリレート、ｔｅｒｔ−ブチル（メタ）アクリレート、ｎ−プロピル（メタ）アクリレート、ｎ−ヘキシル（メタ）アクリレート、２−エチルヘキシル（メタ）アクリレート、ｎ−オクチル（メタ）アクリレート、イソデシル（メタ）アクリレート、ラウリル（メタ）アクリレート、セチル（メタ）アクリレート、ステアリル（メタ）アクリレート、イソステアリル（メタ）アクリレート等が挙げられる。これらは単独で用いてもよいし２種以上を併用してもよい。
【００１９】
これらの中でも、汎用性、粘着物性に優れる点で、メチル（メタ）アクリレート、エチル（メタ）アクリレート、ｎ−ブチル（メタ）アクリレート、２−エチルヘキシル（メタ）アクリレートが好ましく、さらには色素との相溶性や色素の耐久性の点でメチルアクリレート、エチルアクリレート、ｎ−ブチルアクリレートが好ましい。
【００２０】
上記（メタ）アクリル酸アルキルエステル系モノマー（ａ１）の含有割合は、重合成分全体に対して２０重量％以上であることが好ましく、より好ましくは４０重量％以上、さらに好ましくは６０重量％以上、特に好ましくは８０重量％以上、最も好ましくは８５重量％以上であり、また、９９．９重量％以下が好ましく、より好ましくは９９．５重量％以下、さらに好ましくは９８重量％以下である。
（メタ）アクリル酸アルキルエステル系モノマー（ａ１）の含有割合を上記下限値以上とすることで、粘着物性のバランスを取りやすくなる傾向があり、上記上限値以下とすることで官能基含有モノマー（ａ２）を相対的に多く含有させることができ、粘着剤や色素の耐久性が低下することを抑制しやすい傾向がある。
【００２１】
上記の官能基含有モノマー（ａ２）における官能基としては、後述の架橋剤等との反応可能な基が挙げられる。官能基含有モノマー（ａ２）としては、例えば、水酸基含有モノマー、カルボキシル基含有モノマー、窒素含有モノマー、グリシジル基含有モノマー、イソシアネート基含有モノマー、スルホン酸基含有モノマーから選ばれる少なくとも１種類が挙げられる。
【００２２】
水酸基含有モノマーとしては、例えば、２−ヒドロキシエチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート等の（メタ）アクリル酸ヒドロキシアルキルエステル、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性モノマー、その他、２−（メタ）アクリロイロキシエチル−２−ヒドロキシエチルフタル酸、Ｎ−メチロール（メタ）アクリルアミド、ヒドロキシエチル（メタ）アクリルアミド等の１級水酸基含有モノマー；２−ヒドロキシプロピル（メタ）アクリレート、２−ヒドロキシブチル（メタ）アクリレート、３−クロロ−２−ヒドロキシプロピル（メタ）アクリレート等の２級水酸基含有モノマー；２，２−ジメチル−２−ヒドロキシエチル（メタ）アクリレート等の３級水酸基含有モノマーが挙げられる。
【００２３】
上記水酸基含有モノマーの中でも、架橋剤との反応性に優れる点で１級水酸基含有モノマーが好ましく、さらには、２−ヒドロキシエチルアクリレート、４−ヒドロキシブチルアクリレートを使用することが、ジ（メタ）アクリレート等の不純物が少なく、アクリル系樹脂が製造しやすい点で好ましい。
【００２４】
なお、上記水酸基含有モノマーとしては、不純物であるジ（メタ）アクリレートの含有割合が、０．５重量％以下のものを用いることも好ましく、この割合はより好ましくは０．２重量％以下、さらに好ましくは０．１重量％以下である。不純物の含有割合の観点からは、２−ヒドロキシエチルアクリレート、４−ヒドロキシブチルアクリレート、２−ヒドロキシプロピルアクリレートが特に好ましい。
【００２５】
上記水酸基含有モノマーの含有割合は、色素の耐久性が低下しにくい傾向がある点で、重合成分全体に対して３０重量％以下、さらには２０重量％以下、よりさらには１５重量％以下が好ましく、特には１２重量％以下、とりわけ１０重量％以下が好ましく、一方、色素との相溶性の点で０．１重量％以上、特には０．５重量％以上が好ましい。
【００２６】
カルボキシル基含有モノマーとしては、例えば、（メタ）アクリル酸、クロトン酸、マレイン酸、無水マレイン酸、イタコン酸、フマール酸、（メタ）アクリルアミドＮ−グリコール酸、ケイ皮酸、（メタ）アクリル酸のミカエル付加物、（メタ）アクリル酸ダイマー、（メタ）アクリル酸トリマー、（メタ）アクリル酸テトラマー、２−（メタ）アクリロイルオキシエチルジカルボン酸モノエステル（例えば、２−（メタ）アクリロイルオキシエチルコハク酸モノエステル、２−（メタ）アクリロイルオキシエチルフタル酸モノエステル、２−（メタ）アクリロイルオキシエチルヘキサヒドロフタル酸モノエステル等）等が挙げられ、中でも重合時の安定性や色素の耐久性の点で（メタ）アクリル酸が好ましい。
【００２７】
上記カルボキシル基含有モノマーの含有割合は、ガラス転移温度が高くなりすぎない点で、重合成分全体に対して３０重量％以下、さらには２０重量％以下、よりさらには１５重量％以下が好ましく、一方、粘着剤とした時の耐久性に優れている点、架橋反応に優れている点で０．０１重量％以上、特には０．１重量％以上が好ましい。
【００２８】
窒素含有モノマーとしては、アミノ基含有モノマーやアミド基含有モノマー、その他の窒素原子含有モノマー等が挙げられる。
【００２９】
アミノ基含有モノマーとしては、例えば、アミノメチル（メタ）アクリレート、アミノエチル（メタ）アクリレート等の１級アミノ基含有モノマー、ｔ−ブチルアミノエチル（メタ）アクリレート等の２級アミノ基含有モノマー、エチルアミノエチル（メタ）アクリレート、ジメチルアミノエチル（メタ）アクリレート、ジエチルアミノエチル（メタ）アクリレート等の３級アミノ基含有モノマーが挙げられる。
【００３０】
アミド基含有モノマーとしては、例えば、（メタ）アクリルアミド；メトキシメチル（メタ）アクリルアミド、エトキシメチル（メタ）アクリルアミド、プロポキシメチル（メタ）アクリルアミド、イソプロポキシメチル（メタ）アクリルアミド、ｎ−ブトキシメチル（メタ）アクリルアミド、イソブトキシメチル（メタ）アクリルアミド等のアルコキシアルキル（メタ）アクリルアミド系モノマー；ジメチル（メタ）アクリルアミド、ジエチル（メタ）アクリルアミド等のアルキル（メタ）アクリルアミド系モノマー；Ｎ−（ヒドロキシメチル）アクリルアミド等の水酸基含有アミド系モノマー；（メタ）アクリロイルモルホリン；等が挙げられる。
上記アミド基含有モノマーの中でも、樹脂溶液の安定性の点や帯電防止剤の移行を抑制する点、基材の加水分解を抑制する点でアルコキシアルキル（メタ）アクリルアミド系モノマー、アルキル（メタ）アクリルアミド系モノマーが好ましい。
【００３１】
上記窒素含有モノマーの含有割合は、色素の耐久性が低下しにくい傾向がある点で、重合成分全体に対して１０重量％以下が好ましく、５重量％以下がより好ましく、０．５重量％以下がさらに好ましく、０重量％が特に好ましい。
【００３２】
グリシジル基含有モノマーとしては、例えば、グリシジル（メタ）アクリレート、アリルグリシジル（メタ）アクリレート等が挙げられる。
【００３３】
イソシアネート基含有モノマーとしては、例えば、２−（メタ）アクリロイルオキシエチルイソシアネート等が挙げられる。
【００３４】
スルホン酸基含有モノマーとしては、例えば、エチレンスルホン酸、アリルスルホン酸、（メタ）アリルスルホン酸等のオレフィンスルホン酸、２−（メタ）アクリルアミド−２−メチルプロパンスルホン酸、スチレンスルホン酸あるいはその塩等が挙げられる。
【００３５】
上記の中でも、粘着剤の凝集力を向上し耐久性に優れる点、重合時の安定性に優れる点で水酸基含有モノマー、カルボキシル基含有モノマー、窒素含有モノマーが好ましく、特には色素の耐久性を向上させる点で水酸基含有モノマー、カルボキシル基含有モノマーが好ましい。
【００３６】
かかる官能基含有モノマー（ａ２）の含有割合は、粘着物性の点で重合成分全体に対して０．１重量％以上が好ましく、より好ましくは０．５重量％以上、さらに好ましくは１重量％以上、特に好ましくは２重量％以上、最も好ましくは３重量％以上であり、また、４０重量％以下であることが好ましく、より好ましくは２５重量％以下、さらに好ましくは２３重量％以下、特に好ましくは２０重量％以下、最も好ましくは１５重量％以下である。
官能基含有モノマー（ａ２）の含有割合が上記下限値以上の場合、粘着剤とした時の架橋密度が高くなり耐久性が向上する傾向があり、上記上限値以下の場合、粘着剤とした時の保存安定性やリワーク性が良好となる傾向にある。
また、加湿条件下に晒された後に常態下で放置した場合に生じる白化現象を抑制するといった、いわゆる耐湿熱白化性の点では、官能基含有モノマー（ａ２）の含有割合は重合成分全体に対して５重量％以上であることが好ましく、より好ましくは７．５重量％以上、さらに好ましくは１０重量％以上で、一方、５０重量％以下であることが好ましく、より好ましくは３５重量％以下、さらに好ましくは３０重量％以下である。
また、ＩＴＯなどの電極等に貼り合わせる用途においては、官能基含有モノマー（ａ２）のうち、カルボキシル基含有モノマーの含有割合は、耐腐食性の点から重合成分全体に対して３重量％以下であることが好ましく、より好ましくは１．５重量％以下であり、さらに好ましくは１重量％以下である。
【００３７】
上記その他の共重合可能なエチレン性不飽和モノマー（ａ３）としては、例えば、ベンジル（メタ）アクリレート、フェノキシエチル（メタ）アクリレート、フェノキシジエチレングリコール（メタ）アクリレート、２−ヒドロキシ−３−フェノキシプロピル（メタ）アクリレート、オルトフェニルフェノキシエチル（メタ）アクリレート等の芳香環含有モノマー；
シクロへキシル（メタ）アクリレート、シクロヘキシルオキシアルキル（メタ）アクリレート、ｔ−ブチルシクロヘキシルオキシエチル（メタ）アクリレート、イソボルニル（メタ）アクリレート、ジシクロペンタニル（メタ）アクリレート等の脂環含有モノマー；
２−メトキシエチル（メタ）アクリレート、２−エトキシエチル（メタ）アクリレート、３−メトキシブチル（メタ）アクリレート、２−ブトキシエチル（メタ）アクリレート、２−ブトキシジエチレングリコール（メタ）アクリレート、メトキシジエチレングリコール（メタ）アクリレート、メトキシトリエチレングリコール（メタ）アクリレート、エトキシジエチレングリコール（メタ）アクリレート、メトキシジプロピレングリコール（メタ）アクリレート、メトキシポリエチレングリコール（メタ）アクリレート、オクトキシポリエチレングリコール−ポリプロピレングリコール−モノ（メタ）アクリレート、ラウロキシポリエチレングリコールモノ（メタ）アクリレート、ステアロキシポリエチレングリコールモノ（メタ）アクリレート等のエーテル鎖含有モノマー等が挙げられる。これらは単独で用いてもよいし２種以上を併用してもよい。
【００３８】
これらの中でも、屈折率及び複屈折を調整しやすい点で芳香環含有モノマーが好ましく、特に好ましくはベンジル（メタ）アクリレート、フェノキシ（メタ）エチルアクリレート、フェノキシジエチレングリコール（メタ）アクリレート等が挙げられ、屈折率及び複屈折を調整しやすく、低極性被着体（例えば、シクロオレフィン等）への接着性に優れる点では、脂環構造含有モノマーが好ましい。
【００３９】
上記その他の共重合性モノマー（ａ３）の含有割合は、重合成分全体に対して３５重量％以下であることが好ましく、より好ましくは３０重量％以下、さらに好ましくは２５重量％以下である。その他の共重合性モノマー（ａ３）の含有割合が上記上限値以下の場合、得られるアクリル系粘着剤組成物の安定性や粘着物性が低下しない傾向にある。
【００４０】
本発明で用いる（Ａ）アクリル系樹脂は、（メタ）アクリル酸アルキルエステル系モノマー（ａ１）や官能基含有モノマー（ａ２）、及びその他の共重合可能なエチレン性不飽和モノマー（ａ３）の中から含有させる重合成分を適宜選択して用いて、例えば、有機溶剤中に、かかる重合成分と重合開始剤を混合あるいは滴下して重合することにより製造することができる。
上記重合反応は、溶液ラジカル重合、懸濁重合、塊状重合、乳化重合等の従来公知の重合方法により行なうことができるが、これらの中でも、溶液ラジカル重合、塊状重合が好ましく、特に好ましくは溶液ラジカル重合である。
【００４１】
上記重合反応に用いられる有機溶剤としては、例えば、トルエン、キシレン等の芳香族炭化水素類、ヘキサン等の脂肪族炭化水素類、酢酸エチル、酢酸ブチル等のエステル類、ｎ−プロピルアルコール、イソプロピルアルコール等の脂肪族アルコール類、アセトン、メチルエチルケトン、メチルイソブチルケトン、シクロヘキサノン等のケトン類等が挙げられる。
【００４２】
これらの有機溶剤の中でも、重合反応のしやすさや連鎖移動の効果や粘着剤塗工時の乾燥のしやすさ、安全性の高さから、酢酸エチル、アセトン、メチルエチルケトン、酢酸ブチル、トルエン、メチルイソブチルケトンが好ましく用いられ、さらに好ましくは、酢酸エチル、アセトン、メチルエチルケトンである。
これらの有機溶剤は、単独で用いてもよいし２種以上を併用してもよい。
また、色素の安定性の点で、ケトン系溶剤の含有割合は有機溶剤全体に対して５０重量％以下であることが好ましい。
【００４３】
また、上記重合反応に用いられる重合開始剤としては、例えば、通常のラジカル重合開始剤である２，２’−アゾビスイソブチロニトリル、２，２’−アゾビス−２−メチルブチロニトリル、４，４’−アゾビス（４−シアノ吉草酸）、２，２’−アゾビス（２，４−ジメチルバレロニトリル）、２，２’−アゾビス（メチルプロピオン酸）等のアゾ系開始剤、ベンゾイルパーオキサイド、ラウロリルパーオキサイド、ジ−ｔ−ブチルパーオキサイド、クメンハイドロパーオキサイド等の有機過酸化物等が挙げられ、使用するモノマーに合わせて適宜選択して用いることができる。これらの重合開始剤は、単独で用いてもよいし２種以上を併用してもよい。
【００４４】
本発明において、上記（Ａ）アクリル系樹脂の重量平均分子量は、８０万以上であることが必要であり、好ましくは９０万以上、より好ましくは１００万以上、さらに好ましくは１２０万以上であり、一方、好ましくは２５０万以下、より好ましくは２２０万以下、さらに好ましくは１８０万以下である。
（Ａ）アクリル系樹脂の重量平均分子量を上記下限値以上とすることで、（Ｂ）色素としてスクアリリウム系化合物を含有する本発明のアクリル系粘着剤組成物の耐熱性が向上し、樹脂中のスクアリリウム系化合物の分子間会合状態を維持しやすく、吸収極大の吸収強度の低下が抑制される傾向があり、その結果、色再現性を長期に亘り維持できるようになる。アクリル系樹脂の重量平均分子量が８０万未満であると耐熱性、耐久性に劣るものとなり、長期間の使用における色再現性の維持が困難となる。なお、重量平均分子量を上記上限値以下とすることで、アクリル系粘着剤組成物製造時の希釈溶剤の使用量を抑えることができ、乾燥性を高めると共に、粘着剤層中の残溶剤を低減でき、耐熱性が向上する傾向がある。
【００４５】
上記（Ａ）アクリル系樹脂の分散度（重量平均分子量／数平均分子量）は、１０以下であることが好ましく、特に好ましくは７以下、さらに好ましくは５．５以下である。
（Ａ）アクリル系樹脂の分散度を上記上限値以下とすることでリワーク性や耐久性を高めることができる傾向がある。なお、かかる分散度の下限は通常１である。
【００４６】
なお、（Ａ）アクリル系樹脂の重量平均分子量は、標準ポリスチレン分子量換算による重量平均分子量であり、高速液体クロマトグラフィー（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０７、分離範囲：１００〜２×１０７、理論段数：１０，０００段／本、充填剤材質：スチレン−ジビニルベンゼン共重合体、充填剤粒径：１０μｍ）の３本直列を用いることにより測定されるものであり、数平均分子量も同様の方法で測定することができる。また分散度は重量平均分子量と数平均分子量より求められる。
【００４７】
（Ａ）アクリル系樹脂のガラス転移温度（Ｔｇ）は、０℃以下であることが好ましく、より好ましくは−１０℃以下、さらに好ましくは−２０℃以下であり、一方、−８０℃以上であることが好ましく、より好ましくは−７０℃以上であり、さらに好ましくは−６０℃以上である。（Ａ）アクリル系樹脂のガラス転移温度を上記上限値以下とすることでタックの低下を抑制しやすい傾向があり、上記下限値以上とすることで色素の耐久性や粘着剤層の耐熱性の低下を抑制しやすい傾向がある。
【００４８】
なお、（Ａ）アクリル系樹脂のガラス転移温度は示差走査型熱量計により測定されるものであり、具体的な測定方法は後掲の実施例の項に記載される通りである。
【００４９】
本発明のアクリル系粘着剤組成物における（Ａ）アクリル系樹脂の含有割合は特に限定されないが、アクリル系粘着剤組成物中に含まれる全固形分に対して１重量％以上が好ましく、１０重量％以上がより好ましく、５０重量％以上がさらに好ましく、７０重量％以上がよりさらに好ましく、８０重量％以上が特に好ましい。アクリル系粘着剤組成物中の（Ａ）アクリル系樹脂の含有割合は、通常９９．９重量％以下である。（Ａ）アクリル系樹脂の含有割合を上記下限値以上とすることで（Ｂ）色素の析出が抑制できる傾向があり、一方、上記上限値以下とすることで、（Ｂ）色素等の成分の必要量を確保することができる。
【００５０】
＜（Ｂ）色素＞
本発明のアクリル系粘着剤組成物は、さらにスクアリリウム系化合物である（Ｂ）色素を必須成分として含有する。スクアリリウム系化合物は波長３８０〜４５０ｎｍの短波長領域における副吸収が少なく、波長５７０〜６２０ｎｍにおいて吸収極大を有するため、（Ｂ）色素としてスクアリリウム系化合物を用いることにより、色純度が良好なディスプレイ用フィルターを得ることができる。
【００５１】
スクアリリウム系化合物とは、少なくとも２つのカルボニル基からなる四員環を有する化合物である。例えば、中央に四員環を有し、その左右に環を有するものが挙げられる。左右の環は同一のものでも異なるものでもよい。即ち、本発明で用いるスクアリリウム系化合物は対称スクアリリウム系化合物であっても非対称スクアリリウム系化合物であってもよい。
【００５２】
スクアリリウム系化合物の中でも、可視領域に吸収極大を持たせる観点から下記式（Ｉ）で表される化合物が好ましい。
【００５３】
【化１】
2019019152.tif 000002
【００５４】
式（Ｉ）中、Ａ１及びＡ２は各々独立に、置換基を有していてもよい芳香族環基を表す。
前記式（Ｉ）で表されるスクアリリウム系化合物は、以下のように共鳴構造を複数とることができるが、これらは特に限らない限り同義である。
【００５５】
【化２】
2019019152.tif 000003
【００５６】
Ａ１，Ａ２の芳香族環基としては、芳香族炭化水素環基と芳香族複素環基が挙げられる。芳香族環基の炭素数は特に限定されないが２以上が好ましく、３以上がより好ましく、４以上がさらに好ましく、５以上がよりさらに好ましく、６以上が特に好ましく、また、１２以下が好ましく、１０以下がより好ましい。炭素数を上記下限値以上とすることで電子供与性基の導入が容易となる傾向があり、また、上記上限値以下とすることで芳香族環の副吸収が抑えられる傾向がある。
【００５７】
芳香族炭化水素環基における香族炭化水素環としては、単環であっても縮合環であってもよい。芳香族炭化水素環基としては、例えば、１個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの基が挙げられる。
このように、芳香族炭化水素環基における芳香族炭化水素環は５員環でも、６員環でもよく、また、単環でも、縮合環でもよいが、副吸収を抑えるためには単環であることが好ましく、ベンゼン環が特に好ましい。
【００５８】
一方で芳香族複素環基における芳香族複素環としては、単環であっても縮合環であってもよい。芳香族複素環基としては、例えば、１個の遊離原子価を有する、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの基が挙げられる。
【００５９】
芳香族環基が有していてもよい置換基とは任意の置換基であるが、好ましくは、フッ素原子、塩素原子、炭素数１〜２０のアルキル基、炭素数１〜２０のアルコキシ基、炭素数２〜２０アルコキシカルボニル基、炭素数２〜２０のアルキルカルボニル基、炭素数２〜２０のＰＥＧ型ヒドロキシエチル基、トリフルオロメチル基、炭素数１〜２０の置換基を有していてもよいシリル基、炭素数１〜２０のアルキルチオ基、炭素数１〜２０の置換基を有していてもよいアミノ基、フッ素原子を有するアルキル基、水酸基などが挙げられる。
【００６０】
これらのスクアリリウム系化合物は、単独で用いてもよいし２種以上を併用してもよい。
【００６１】
本発明のアクリル系粘着剤組成物中の（Ｂ）色素のスクアリリウム系化合物の含有割合は特に限定されないが、アクリル系粘着剤組成物中の全固形分に対して０．００１重量％以上が好ましく、０．００５重量％以上がより好ましく、０．０１重量％以上がさらに好ましく、また、１０重量％以下が好ましく、５重量％以下がより好ましく、１重量％以下がさらに好ましく、０．５重量％以下が特に好ましい。スクアリリウム系化合物の含有割合を上記下限値以上とすることで組成物が安定になり、また、所望の色再現性を達成しやすい傾向があり、また、上記上限値以下とすることでスクアリリウム系化合物の析出を抑制できる傾向がある。
【００６２】
＜（Ｃ）架橋剤＞
本発明のアクリル系粘着剤組成物は、さらに（Ｃ）架橋剤を含有することが粘着物性のバランス及び色素の耐久性の点から好ましい。
本発明で用いることができる（Ｃ）架橋剤としては、（Ａ）アクリル系樹脂中の官能基と反応し、架橋構造を形成させるものであり、例えば、イソシアネート系架橋剤、エポキシ系架橋剤、アジリジン系架橋剤、メラミン系架橋剤、アルデヒド系架橋剤、アミン系架橋剤、金属キレート系架橋剤が挙げられる。
【００６３】
上記イソシアネート系架橋剤としては、例えば、２，４−トリレンジイソシアネート、２，６−トリレンジイソシアネート等のトリレンジイソシアネート系化合物；１，３−キシリレンジイソシアネート、１，４−キシリレンジイソシアネート、テトラメチルキシリレンジイソシアネート等のキシリレンジイソシアネート系化合物；１，５−ナフタレンジイソシアネート、トリフェニルメタントリイソシアネート等の芳香族イソシアネート系化合物；ヘキサメチレンジイソシアネート、イソホロンジイソシアネート、およびこれらのイソシアネート系化合物とトリメチロールプロパン等のポリオール化合物とのアダクト体、これらポリイソシアネート化合物のビュレット体やイソシアヌレート体等が挙げられる。
【００６４】
上記エポキシ系架橋剤としては、例えば、ビスフェノールＡ・エピクロルヒドリン型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ソルビトールポリグリシジルエーテル、ポリグリセロールポリグリシジルエーテル、ペンタエリスリトールポリグリシジルエリスリトール、ジグリセロールポリグリシジルエーテル、１，３−ビス（Ｎ，Ｎ’−ジグリシジルアミノメチル）シクロヘキサン、１，３−ビス（Ｎ，Ｎ−ジグリシジルアミノメチル）ベンゼン等が挙げられる。
【００６５】
上記アジリジン系架橋剤としては、例えば、テトラメチロールメタン−トリ−β−アジリジニルプロピオネート、トリメチロールプロパン−トリ−β−アジリジニルプロピオネート、Ｎ，Ｎ′−ジフェニルメタン−４，４′−ビス（１−アジリジンカルボキシアミド）、Ｎ，Ｎ′−ヘキサメチレン−１，６−ビス（１−アジリジンカルボキシアミド）等が挙げられる。
【００６６】
上記メラミン系架橋剤としては、例えば、へキサメトキシメチルメラミン、ヘキサエトキシメチルメラミン、ヘキサプロポキシメチルメラミン、ヘキサブトキシメチルメラミン、ヘキサペンチルオキシメチルメラミン、ヘキサヘキシルオキシメチルメラミン、メラミン樹脂等が挙げられる。
【００６７】
上記アルデヒド系架橋剤としては、例えば、グリオキザール、マロンジアルデヒド、スクシンジアルデヒド、マレインジアルデヒド、グルタルジアルデヒド、ホルムアルデヒド、アセトアルデヒド、ベンズアルデヒド等が挙げられる。
【００６８】
上記アミン系架橋剤としては、例えば、ヘキサメチレンジアミン、トリエチルジアミン、ポリエチレンイミン、ヘキサメチレンテトラアミン、ジエチレントリアミン、トリエチルテトラアミン、イソフォロンジアミン、アミノ樹脂等が挙げられる。
【００６９】
上記金属キレート系架橋剤としては、例えば、アルミニウム、鉄、銅、亜鉛、スズ、チタン、ニッケル、アンチモン、マグネシウム、パナジウム、クロム、ジルコニウム等の多価金属のアセチルアセトンやアセトアセチルエステル配位化合物等が挙げられる。
【００７０】
上記（Ｃ）架橋剤は、単独で使用しても良いし、２種以上を併用してもよい。
【００７１】
上記（Ｃ）架橋剤の中でも基材との密着性を向上させる点や（Ａ）アクリル系樹脂との反応性の点で、イソシアネート系架橋剤が好適に用いられる。
イソシアネート系架橋剤のなかでも、トリレンジイソシアネート系架橋剤がポットライフや、（Ａ）アクリル系樹脂との相溶性、耐久性のバランスに優れる点から好ましく、２，４−トリレンジイソシアネートのトリメチロールプロパンとのアダクト体が特に好ましい。
【００７２】
本発明のアクリル系粘着剤組成物がこれらの（Ｃ）架橋剤を含有する場合、（Ｃ）架橋剤の含有量は、（Ａ）アクリル系樹脂１００重量部に対して、０．０１〜１０重量部であることが好ましく、より好ましくは０．０３〜５重量部、特に好ましくは０．０５〜３重量部である。
（Ｃ）架橋剤の含有量が上記下限値以上である場合、耐久性が向上しやすい傾向があり、上記上限値以下である場合、応力緩和性が低下して基板が反りやすくなるのを抑制したり、長時間のエージングが不要となったりする傾向がある。
【００７３】
＜（Ｄ）溶剤＞
本発明のアクリル系粘着剤組成物は、さらに（Ｄ）溶剤を含有していてもよい。
本発明で用いることができる（Ｄ）溶剤としては、特に限定されるものではないが、例えば、ブタン、ペンタン、ヘキサン、ヘプタン、オクタン等のアルカン類；シクロペンタン、シクロヘキサン、シクロヘプタン、シクロオクタン等のシクロアルカン類；エタノール、プロパノール、ブタノール、アミルアルコール、ヘキサノール、ヘプタノール、オクタノール、デカノール、ウンデカノール、ジアセトンアルコール、フルフリルアルコール等のアルコール類；メチルセロソルブ、エチルセロソルブ、ブチルセロソルブ、メチルセロソルブアセテート、エチルセロソルブアセテート等のセロソルブ類；プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテル等のプロピレングリコール類；アセトン、メチルアミルケトン、シクロヘキサノン、アセトフェノン等のケトン類；ジオキサン、テトラヒドロフラン等のエーテル類；酢酸ブチル、酢酸アミル、酪酸エチル、酪酸ブチル、ジエチルオキサレート、ピルビン酸エチル、エチル−２−ヒドロキシブチレート、エチルアセトアセテート、乳酸メチル、乳酸エチル、３−メトキシプロピオン酸メチル等のエステル類；クロロホルム、塩化メチレン、テトラクロロエタン等のハロゲン化炭化水素類；ベンゼン、トルエン、キシレン等の芳香族炭化水素類；ジメチルホルムアミド、ジメチルアセトアミド、Ｎ−メチルピロリドン等の高極性溶剤類等が挙げられる。
これらの（Ｄ）溶剤は、単独で用いてもよいし２種以上を併用してもよい。
【００７４】
本発明のアクリル系粘着組成物が（Ｄ）溶剤を含有する場合、アクリル系粘着組成物の固形分濃度は特に限定されないが、１重量％以上が好ましく、５重量％以上がより好ましく、１０重量％以上がさらに好ましく、また、９０重量％以下が好ましく、８０重量％以下がより好ましい。固形分濃度を上記下限値以上とすることで溶液安定性が良好となる傾向があり、また、上記上限値以下とすることで得られる塗膜の性能が向上する傾向がある。
【００７５】
＜その他の成分＞
本発明のアクリル系粘着剤組成物は、さらにその他の成分を含有していてもよい。
例えば、本発明のアクリル系粘着剤組成物には、本発明の効果を損なわない範囲において、ウレタン樹脂、ロジン、ロジンエステル、水添ロジンエステル、フェノール樹脂、脂肪族系石油樹脂、脂環族系石油樹脂、スチレン系樹脂等の粘着付与剤、充填剤、酸化防止剤、紫外線吸収剤、シランカップリング剤、帯電防止剤、過酸化物、ウレタン化触媒等の架橋促進剤、アセチルアセトン等の架橋遅延剤等の各種添加剤を配合することができる。
また、上記添加剤の他にも、アクリル系粘着剤組成物の構成成分の製造原料等に含まれる不純物等が少量含有されたものであってもよい。
【００７６】
これらの中でも、ガラスと無機材料との密着性を向上させる点、耐湿熱性を向上させる点ではシランカップリング剤を配合する事が好ましい。
帯電防止性能を付与する点では帯電防止剤を配合する事も好ましい。
熱による架橋を進めるために過酸化物を配合する事も好ましい。
粘着面にゆず肌や基材の凹凸が形成されるのを防ぐ目的で架橋促進剤を配合する事も好ましく、さらにポットライフを延長するために架橋遅延剤を併用する事も好ましい。
【００７７】
シランカップリング剤は、反応性官能基およびケイ素原子と結合したアルコキシ基以外の有機官能基、例えば、アルキル基、フェニル基等を有していてもよい。
【００７８】
シランカップリング剤は、有機ケイ素化合物の一部が加水分解して重縮合した２量体、３量体等のオリゴマー型の有機ケイ素化合物（オルガノシロキサン化合物）であることが好ましく、例えば、３−メルカプトプロピルトリメトキシシラン、３−メルカプトプロピルトリエトキシシラン、３−メルカプトプロピルジメトキシメチルシラン等のメルカプト基含有シラン化合物の一部が加水分解し重縮合したメルカプト基含有オリゴマー型シランカップリング剤や、上記メルカプト基含有シラン化合物と、メチルトリエトキシシラン、エチルトリエトキシシラン、メチルトリメトキシシラン、エチルトリメトキシシラン等のアルキル基含有シラン化合物との共縮合物であるメルカプト基含有オリゴマー型シランカップリング剤；γ−グリシドキシプロピルトリメトキシシラン、γ−グリシドキシプロピルトリエトキシシラン、γ−グリシドキシプロピルメチルジエトキシシラン、γ−グリシドキシプロピルメチルジメトキシシラン、メチルトリ（グリシジル）シラン、β−（３，４−エポキシシクロヘキシル）エチルトリメトキシシラン、β−（３，４−エポキシシクロヘキシル）エチルトリメトキシシラン等のエポキシ基含有シラン化合物の一部が加水分解し重縮合したエポキシ基含有オリゴマー型シランカップリング剤；上記エポキシ基含有シラン化合物と、メチルトリエトキシシラン、エチルトリエトキシシラン、メチルトリメトキシシラン、エチルトリメトキシシラン等のアルキル基含有シラン化合物との共縮合物であるエポキシ基含有オリゴマー型シランカップリング剤；これらエポキシ基含有オリゴマー型シランカップリング剤の一部をエーテル変性したエーテル変性エポキシ基含有オリゴマー型シランカップリング剤等が挙げられる。
これらは、１種を単独で用いてもよいし、２種以上を併用してもよい。
【００７９】
本発明のアクリル系粘着剤組成物にこれらのシランカップリング剤を配合する場合、シランカップリング剤は（Ａ）アクリル系樹脂１００重量部に対して０．００１〜１重量部配合することが好ましい。
【００８０】
上記帯電防止剤としては、カチオンとアニオンとからなるイオン性化合物が好ましく、金属塩、有機塩等が挙げられる。
金属塩としては、例えば、リチウムカチオン、カリウムカチオン、ナトリウムカチオン、ホスホニウムカチオン等の金属カチオンとアニオンからなる塩が挙げられる。
有機塩としては、例えば、アンモニウムカチオン、ピリジニウムカチオン、ピペリジニウムカチオン、ピロリジニウムカチオン、イミダゾリウムカチオン等の含窒素オニウムカチオンとアニオンからなる塩が挙げられる。
アニオンとしては、例えば、フッ素含有イミドアニオン等が挙げられる。
【００８１】
帯電防止剤の融点としては特に制限はなく、２５℃で液体であると低温での析出が起こりにくい傾向がある点で好ましく、２５℃で固体であると可塑化が起こりにくく耐久性に優れる傾向がある点で好ましい。
なお、帯電防止剤を用いる場合、帯電防止性能を向上させる目的や、帯電防止剤のブリードを抑制する点で分散媒を用いてもよい。分散媒としてはエーテル骨格を有する化合物が挙げられる。
本発明のアクリル系粘着剤組成物に帯電防止剤を配合する場合、帯電防止剤は帯電防止性能と耐久性のバランスの点で（Ａ）アクリル系樹脂１００重量部に対して０．１〜１０重量部配合することが好ましい。
【００８２】
［粘着剤層］
本発明の粘着剤層は、本発明のアクリル系粘着剤組成物により形成されたものである。本発明の粘着剤層は、例えば、アクリル系粘着剤組成物を樹脂フィルム等の基材に塗布し、乾燥して溶剤等を除去することで得られる。アクリル系粘着剤組成物中に（Ｃ）架橋剤を含む場合には塗布後、加熱架橋することで得られる。詳細には、特開２０１３−２１３２０３号公報に記載されている方法を採用することができる。
【００８３】
本発明の粘着剤層の厚みは特に制限はなく、その用途に応じて適宜設計されるが、通常１〜５００μｍ程度である。積層体の薄膜化と粘着物性のバランスの点で５〜５０μｍ程度が好ましい。
【００８４】
［ディスプレイ用フィルター及びディスプレイ］
本発明のディスプレイ用フィルターは、本発明の粘着剤層を有する。
本発明のディスプレイ用フィルターとしては、例えばディスプレイ構成外部においてバンドパスフィルターとして使用するものや、ディスプレイ構成内部において色再現や色域拡大のために使用するものが挙げられる。
【００８５】
本発明のディスプレイ用フィルターの構成の具体例としては、例えば、樹脂フィルムの粘着剤層が本発明の粘着剤層となる態様が挙げられる。
【００８６】
本発明のディスプレイ用フィルターの１つの態様は、ディスプレイに用いられる色補正フィルター、つまり、色純度改善フィルターである。
特に、色純度の観点から、白色ＬＥＤを光源とするディスプレイに好適に使用できる。中でもオレンジ光を除く観点から、白色ＬＥＤが、青色ＬＥＤと黄色蛍光体の組み合わせにより白色光を得る方式や、青色ＬＥＤ、緑色蛍光体及び赤色蛍光体の組み合わせにより白色光を得る方式の光源を有するディスプレイが好ましい。
【００８７】
色補正フィルターの設置位置は、バックライトとしての光源と視認者との間に配置されるものであれば特に限定されるものではない。例えば、ディスプレイのガラス板、偏光板等に塗布された色補正粘着剤層であってもよい。
【００８８】
また、ディスプレイ内に設けられる板状の高分子成形体の表面に塗布された色補正粘着剤層であってもよい。高分子成形体としては、ポリエチレンテレフタレート、トリアセチルセルロース、ポリカーボネート等が挙げられる。
色補正フィルターの位置は、ガラス板や高分子成形体の表裏のうち、光源側であってもよく、視認者側であってもよい。
【００８９】
本発明のフィルターの他の態様として、照明装置に用いられる色補正フィルターが挙げられる。光源としては、ディスプレイに関して挙げたものと同じものが挙げられる。
この場合、色補正フィルターの設置位置は、光源と視認者との間に配置されるものであれば特に限定されるものではない。
【００９０】
なお、筐体とは光が出る部位であり、カバー、フード等とも呼ばれる。筐体の材質としては、例えば、ポリエチレンテレフタレート、トリアセチルセルロース、ポリカーボネート等の高分子成形体が挙げられる。
【００９１】
照明装置としては、白色ＬＥＤを光源として用いる電球型照明、直管型照明、シーリングライト、スポットライト、ダウンライト、投光灯、街路灯、デスクライト等が挙げられる。
また、照明装置の白色の種類は特に限定されるものではなく、電球色（色温度２６００〜３２５０Ｋ）、温白色（色温度３２５０〜３８００Ｋ）、白色（色温度３８００〜４５００Ｋ）、昼白色（色温度４６００〜５５００Ｋ）、昼光色（色温度５７００〜７１００Ｋ）といった色の照明装置が使用される。上記色温度の区分はＪＩＳ  Ｚ  ９１１２の基準に拠っている。
【００９２】
本発明のフィルターの他の態様として、外光補正フィルターが挙げられる。本発明の外光補正フィルターは、本発明の粘着剤層を含有し、自然光、環境光等の外光と視認者の間に配置されるものであればよく、その形態、配置場所は特に限定されるものではない。
【００９３】
例えば、樹脂フィルムの粘着剤層が本発明の粘着剤層である外光補正フィルムが挙げられる。
【００９４】
本発明の外光補正フィルムは、外光を取り込む取込口、例えば、眼鏡、自動車等の輸送用機械のフロントガラス、建設用重機のガラス、建築物における窓ガラス等に好適に用いることができる。本発明の外光補正フィルムを、外光を取り込む取込口等に適用することで、外光の差し込む環境下で作業する作業者の視認性の向上を図ることができる。外光補正フィルターの位置は、ガラスや窓ガラスの表裏のうち、外光側であってもよく、視認者側であってもよい。
【００９５】
本発明の粘着剤層を用いたフィルターを構成する基材としての樹脂フィルムとしては、透明性を有する各種のプラスチック材料が挙げられる。例えば、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。
【００９６】
本発明のアクリル系粘着剤組成物を樹脂フィルム等（筐体、ガラス板、偏光板、高分子成形体等をも含む）に塗布する場合、スピンコート、スプレー、バーコート、フローコート、グラビアコート、ロールコート、ブレードコート、ダイコーター等の公知の塗布方法により塗工する方法を用いることができる。
【実施例】
【００９７】
以下、実施例を挙げて本発明をさらに具体的に説明するが、本発明はその要旨を超えない限り以下の実施例に限定されるものではない。なお、以下において、「部」、「％」とあるのは、重量（質量）基準を意味する。
【００９８】
〔（Ａ）アクリル系樹脂〕
以下の実施例及び比較例で用いたアクリル系樹脂（Ａ−１）〜（Ａ−１２），（Ａ’−１）は、以下のようにして製造した。
製造した（Ａ）アクリル系樹脂の重量平均分子量、分散度は、前述の方法に従って測定した。
粘度は、ＪＩＳ  Ｋ５４００（１９９０）の４．５．３回転粘度計法に準じて２５℃で測定した。
ガラス転移温度は、後述の方法で測定した。
【００９９】
［アクリル系樹脂（Ａ−１）の製造］
還流冷却器、撹拌器、窒素ガスの吹き込み口及び温度計を備えた４ツ口丸底フラスコに、ｎ−ブチルアクリレート（ａ１）９９部、アクリル酸（ａ２）０．５部、２−ヒドロキシエチルアクリレート（ａ２）０．５部、酢酸エチル６２．９部、アセトン４２部、重合開始剤として２，２’−アゾビスイソブチロニトリル（ＡＩＢＮ）０．０１３部を仕込み、反応を開始し、さらに２，２’−アゾビス（２，４−ジメチルバレロニトリル）（ＡＤＶＮ）の酢酸エチル溶液を滴下しながら反応を継続させ、還流温度で３．２５時間反応後、酢酸エチルにて希釈してアクリル系樹脂（Ａ−１）溶液（固形分２４．５％、粘度６，９００ｍＰａ・ｓ、アクリル系樹脂（Ａ−１）；重量平均分子量１２２万、分散度３．３、ガラス転移温度−４９℃）を得た。
【０１００】
［アクリル系樹脂（Ａ−２）〜（Ａ−１２）の製造］
表１に記載の重合成分を用いて、上記アクリル系樹脂（Ａ−１）の製造方法に準じて行い、各々アクリル系樹脂（Ａ−２）〜（Ａ−１２）溶液を得た。得られたアクリル系樹脂（Ａ−２）〜（Ａ−１２）溶液及びアクリル系樹脂（Ａ−２）〜（Ａ−１２）の物性は表１に記載の通りである。
【０１０１】
［アクリル系樹脂（Ａ’−１）の製造］
還流冷却器、撹拌器、窒素ガスの吹き込み口及び温度計を備えた４ツ口丸底フラスコに、酢酸エチル９０部、重合開始剤としてＡＩＢＮ０．０２２部を仕込み、内温を沸点まで上昇させた後、ｎ−ブチルアクリレート（ａ１）９７．５部、アクリル酸（ａ２）０．５部、２−ヒドロキシエチルアクリレート（ａ２）２．０部、ＡＩＢＮ０．０２２部を２時間にわたって滴下した。その後、適宜ＡＩＢＮ酢酸エチル溶液とＡＤＶＮ酢酸エチル溶液を順次追加しながら、反応を７時間継続させ、酢酸エチルにて希釈してアクリル系樹脂（Ａ’−１）溶液（固形分３９．５％、粘度３，７１５ｍＰａ・ｓ：アクリル系樹脂（Ａ’−１）；重量平均分子量７４万、分散度４．５、ガラス転移温度−５０℃）を得た。
【０１０２】
［ガラス転移温度の測定］
各アクリル系樹脂溶液をガラス基材上に塗布し、１００℃で２分間乾燥させてアクリル系樹脂膜を得た。このアクリル系樹脂膜を基材から掻き取り、アルミパンへ封入して測定サンプルを作成した。この測定サンプルについて、示差走査型熱量計（ＤＳＣ２２０ＣＵ／セイコーインスツルメンツ社製）を用い、−１２０℃で１０分間保持した後、１０℃／ｍｉｎで３０℃まで昇温させてガラス転移温度を測定した。
【０１０３】
表１中の略称は以下のとおりである。
ＢＡ：ｎ−ブチルアクリレート
ＨＥＡ：２−ヒドロキシエチルアクリレート
ＡＡｃ：アクリル酸
ＤＭＡＡ：ジメチルアクリルアミド
ＭＡＡｍ：メタクリルアミド
【０１０４】
【表１】
2019019152.tif 000004
【０１０５】
〔スクアリリウム系化合物〕
以下の実施例及び比較例で（Ｂ）色素として用いたスクアリリウム系化合物（Ｂ−１）〜（Ｂ−４）は以下のようにして合成した。
【０１０６】
［スクアリリウム系化合物（Ｂ−１）〜（Ｂ−３）の合成］
特開２００２−３６３４３４号公報の実施例３に記載の方法により、以下の化学構造のスクアリリウム系化合物（Ｂ−１）〜（Ｂ−３）の混合物を合成した。
【０１０７】
【化３】
2019019152.tif 000005
【０１０８】
［スクアリリウム系化合物（Ｂ−４）の合成］
特開２００１−１９２３５０号公報の実施例１において、２，４，６−トリヒドロキシトルエンを１，３，５−トリヒドロキシベンゼンに変更することで、以下の化学構造のスクアリリウム系化合物（Ｂ−４）を合成した。
【０１０９】
【化４】
2019019152.tif 000006
【０１１０】
〔アクリル系粘着剤組成物の製造・評価〕
以下のようにしてアクリル系粘着剤組成物及び粘着剤試験片を製造し、その評価を行った。
【０１１１】
［アクリル系粘着剤組成物及び粘着剤試験片の製造］
上記のようにして調製、準備した各配合成分を下記表２の通りの組み合わせにて、（Ａ）アクリル系樹脂１００部（固形分量）、（Ｂ）色素０．１部（固形分量）、（Ｃ）架橋剤（イソシアネート系硬化架橋剤（東ソー株式会社、コロネートＬ５５Ｅ：有効成分５５％））０．１部の割合で配合し、これを酢酸エチルにて固形分濃度１５％（ただし、比較例１では２５％）に調液し、アクリル系粘着剤組成物を得た。
【０１１２】
得られたアクリル系粘着剤組成物を、ベーカー式アプリケータを用い、厚さ１００μｍのポリエチレンテレフタレート製フィルム上に塗布し、１００℃で２分間乾燥し、厚さ２０μｍの色素含有粘着剤層を形成した。次いで、この色素含有粘着剤層側に厚さ１００μｍのポリエチレンテレフタレート製フィルムをローラーで圧着して色素含有粘着剤層を挟み、積層体（色素フィルター）の試験片を得た。
【０１１３】
［耐熱評価］
得られた試験片について、下記の評価を行った。
試験片を８０℃恒温槽に入れ、９６時間暴露した。分光光度計Ｕ−４１００（日立製作所製）にて、ポリエチレンテレフタレート製フィルムをリファレンスにして、暴露前後の試験片の吸収スペクトルを測定し、波長５００〜６２０ｎｍにおける吸収極大の最大吸収強度の変化率（＝暴露後の最大吸収強度÷暴露前の最大吸収強度×１００（％））を以下の基準で評価することで耐熱試験を行った。結果を表２に示す。
◎：吸収極大の最大吸収強度の変化率が８０％以上
○：吸収極大の最大吸収強度の変化率が６０％以上８０％未満
×：吸収極大の最大吸収強度の変化率が０％以上６０％未満
【０１１４】
【表２】
2019019152.tif 000007
【０１１５】
表２から明らかなように、実施例１〜２０のアクリル系粘着剤組成物では、含有する（Ａ）アクリル系樹脂の重量平均分子量が８０万以上であることで得られる組成物の耐熱性が向上しているため、長期間の使用においても色再現性にすぐれたディスプレイ用フィルター及びディスプレイを得ることができる。
【０１１６】
これに対して比較例１のアクリル系粘着剤組成物では、スクアリリウム系化合物を含むものの、耐熱性が不十分であるため、長期間の使用によって色再現性が不十分となることが示唆された。